"式Iで表される化合物。[式I中、X1は、-CO-O-を表す。L1は、炭素数1~8のアルカンジイル基を表す。Q1は、ハロゲン原子を表す。R1は、炭素数1~8のアルキル基又は炭素数6~10の芳香族炭化水素基を表す。R2は、水素原子、シアノ基、又はカルバモイル基を表す。R3は、炭素数1~4のアルキル基又はトリフルオロメチル基を表す。R4は、水素原子、炭素数1~9のアルキル基、炭素数6~10の1価の芳香族炭化水素基、炭素数1~8のアルコキシ基、ヒドロキシ基、シアノ基、カルボキシ基、-SO2NR8R9又は-NR11R12を表し、該アルキル基、該アルコキシ基及び該芳香族炭化水素基に含まれる-CH2-は、-O-又は-CO-で置き換わっていてもよい。R8及びR9は、互いに独立に、水素原子、炭素数1~8の1価の脂肪族炭化水素基、炭素数7~12のアラルキル基又は炭素数6~10の1価の芳香族炭化水素基を表し、該脂肪族炭化水素基、該アラルキル基及び該芳香族炭化水素基に含まれる水素原子は、-OR10に置換されていてもよい。R10は、水素原子、炭素数1~8の1価の飽和炭化水素基又は炭素数6~10の1価の芳香族炭化水素基を表す。R11及びR12は、互いに独立に、水素原子、炭素数1~8の1価の脂肪族炭化水素基、炭素数2~8のアシル基又はテトラヒドロフルフリル基を表す。R11及びR12は、互いに結合して窒素原子を含んだ環を形成してもよい。mは、1~4の整数を表す。mが2以上の整数である場合、複数のQ1は互いに同一であるか相異なる。mが1又は2である場合、複数のR4は互いに同一であるか相異なる。]Q1がフッ素原子又は塩素原子である請求項1記載の化合物。X1が、-O-CO-は、L1との結合位置を表す。である請求項1又は2記載の化合物。mが1である請求項1~3のいずれか一項記載の化合物。R2がシアノ基である請求項1~4のいずれか一項記載の化合物。請求項1~5のいずれか一項記載の化合物を有効成分とする染料。請求項6記載の染料を含む着色組成物。従来の化合物は、有機溶媒への溶解性が十分に満足できるものではなかった。本発明は、以下の[1]~[7]を提供するものである。[1]式Iで表される化合物。[式I中、X1は、-CO-O-を表す。L1は、炭素数1~8のアルカンジイル基を表す。Q1は、ハロゲン原子を表す。R1は、炭素数1~8のアルキル基又は炭素数6~10の芳香族炭化水素基を表す。R2は、水素原子、シアノ基、又はカルバモイル基を表す。R3は、炭素数1~4のアルキル基又はトリフルオロメチル基を表す。R4は、水素原子、炭素数1~9のアルキル基、炭素数6~10の1価の芳香族炭化水素基、炭素数1~8のアルコキシ基、ヒドロキシ基、シアノ基、カルボキシ基、-SO2NR8R9又は-NR11R12を表し、該アルキル基、該アルコキシ基及び該芳香族炭化水素基に含まれる-CH2-は、-O-又は-CO-で置き換わっていてもよい。R8及びR9は、互いに独立に、水素原子、炭素数1~8の1価の脂肪族炭化水素基、炭素数7~12のアラルキル基又は炭素数6~10の1価の芳香族炭化水素基を表し、該脂肪族炭化水素基、該アラルキル基及び該芳香族炭化水素基に含まれる水素原子は、-OR10に置換されていてもよい。R10は、水素原子、炭素数1~8の1価の飽和炭化水素基又は炭素数6~10の1価の芳香族炭化水素基を表す。R11及びR12は、互いに独立に、水素原子、炭素数1~8の1価の脂肪族炭化水素基、炭素数2~8のアシル基又はテトラヒドロフルフリル基を表す。R11及びR12は、互いに結合して窒素原子を含んだ環を形成してもよい。mは、1~4の整数を表す。mが2以上の整数である場合、複数のQ1は互いに同一であるか相異なる。mが1又は2である場合、複数のR4は互いに同一であるか相異なる。][2]Q1がフッ素原子又は塩素原子である[1]記載の化合物。[3]X1が、-O-CO-は、L1との結合位置を表す。である[1]又は[2]記載の化合物。[4]mが1である[1]~[3]のいずれか一項記載の化合物。[5]R2がシアノ基である[1]~[4]のいずれか一項記載の化合物。[6][1]~[5]のいずれか一項記載の化合物を有効成分とする染料。[7][6]記載の染料、樹脂及び溶剤を含む着色樹脂組成物。本発明の化合物は、有機溶媒への溶解性に優れる。本発明の化合物は、式Iで表される化合物以下化合物Iということがある。である。本発明の化合物には、その互変異性体も含まれる。[式I中、X1は、-CO-O-を表す。L1は、炭素数1~8のアルカンジイル基を表す。Q1は、ハロゲン原子を表す。R1は、炭素数1~8のアルキル基又は炭素数6~10の芳香族炭化水素基を表す。R2は、水素原子、シアノ基、又はカルバモイル基を表す。R3は、炭素数1~4のアルキル基又はトリフルオロメチル基を表す。R4は、水素原子、炭素数1~9のアルキル基、炭素数6~10の1価の芳香族炭化水素基、炭素数1~8のアルコキシ基、ヒドロキシ基、シアノ基、カルボキシ基、-SO2NR8R9又は-NR11R12を表し、該アルキル基、該アルコキシ基及び該芳香族炭化水素基に含まれる-CH2-は、-O-又は-CO-で置き換わっていてもよい。R8及びR9は、互いに独立に、水素原子、炭素数1~8の1価の脂肪族炭化水素基、炭素数7~12のアラルキル基又は炭素数6~10の1価の芳香族炭化水素基を表し、該脂肪族炭化水素基、該アラルキル基及び該芳香族炭化水素基に含まれる水素原子は、-OR10に置換されていてもよい。R10は、水素原子、炭素数1~8の1価の飽和炭化水素基又は炭素数6~10の1価の芳香族炭化水素基を表す。R11及びR12は、互いに独立に、水素原子、炭素数1~8の1価の脂肪族炭化水素基、炭素数2~8のアシル基又はテトラヒドロフルフリル基を表す。R11及びR12は、互いに結合して窒素原子を含んだ環を形成してもよい。mは、1~4の整数を表す。mが2以上の整数である場合、複数のQ1は互いに同一であるか相異なる。mが1又は2である場合、複数のR4は互いに同一であるか相異なる。]Q1におけるハロゲン原子としては、フッ素原子、塩素原子、臭素原子及びヨウ素原子が挙げられる。中でも、有機溶媒に対する溶解度が高くなるため、フッ素原子及び塩素原子が好ましい。X1は、-CO-O-又は-O-CO-であり、好ましくは-O-CO-であるは、L1との結合位置を表す。。X1がエステル結合であると、有機溶媒への溶解性が高くなる傾向があるため好ましい。L1は、炭素数1~8のアルカンジイル基であり、炭素数1~4のアルカンジイル基であることが好ましく、炭素数1~3のアルカンジイル基であることがより好ましく、炭素数1又は2のアルカンジイル基であることがさらに好ましく、エチレン基であることが特に好ましい。炭素数1~8のアルカンジイル基としては、例えば、メチレン基、エチレン基、プロパン-1,3-ジイル基、プロパン-1,2-ジイル基、ブタン-1,4-ジイル基、ブタン-1,3-ジイル基、ペンタン-1,5-ジイル基、ヘキサン-1,6-ジイル基、ヘプタン-1,7-ジイル基、オクタン-1,8-ジイル基等が挙げられる。R1における炭素数1~8のアルキル基としては、例えば、メチル基、エチル基、n-プロピル基、n-ブチル基、n-ペンチル基、n-ヘキシル基、n-ヘプチル基、n-オクチル基等の直鎖状アルキル基;イソプロピル基、イソブチル基、sec-ブチル基、イソペンチル基、1-メチルペンチル基、2-メチルペンチル基、3-メチルペンチル基、4-メチルペンチル基、1-エチルブチル基、2-エチルブチル基、1-メチルヘキシル基、2-メチルヘキシル基、3-メチルヘキシル基、4-メチルヘキシル基、5-メチルヘキシル基、1-エチルペンチル基、2-エチルペンチル基、3-エチルペンチル基、1-プロピルブチル基、1-1-メチルエチルブチル基、1-1-メチルエチル-2-メチルプロピル基、1-メチルヘプチル基、2-メチルヘプチル基、3-メチルヘプチル基、4-メチルヘプチル基、5-メチルヘプチル基、6-メチルヘプチル基、1-エチルヘキシル基、2-エチルヘキシル基、3-エチルヘキシル基、4-エチルヘキシル基、1-n-プロピルペンチル基、2-プロピルペンチル基、1-1-メチルエチルペンチル基、1-ブチルブチル基、1-ブチル-2-メチルブチル基、1-ブチル-3-メチルブチル基、1-1,1-ジメチルエチルブチルブチル基、tert-ブチル基、1,1-ジメチルプロピル基、1,1-ジメチルブチル基、1,2-ジメチルブチル基、1,3-ジメチルブチル基、2,3-ジメチルブチル基、1-エチル-2-メチルプロピル基、1,1-ジメチルペンチル基、1,2-ジメチルペンチル基、1,3-ジメチルペンチル基、1,4-ジメチルペンチル基、2,2-ジメチルペンチル基、2,3-ジメチルペンチル基、2,4-ジメチルペンチル基、3,3-ジメチルペンチル基、3,4-ジメチルペンチル基、1-エチル-1-メチルブチル基、1-エチル-2-メチルブチル基、1-エチル-3-メチルブチル基、2-エチル-1-メチルブチル基、2-エチル-3-メチルブチル基、1,1-ジメチルヘキシル基、1,2-ジメチルヘキシル基、1,3-ジメチルヘキシル基、1,4-ジメチルヘキシル基、1,5-ジメチルヘキシル基、2,2-ジメチルヘキシル基、2,3-ジメチルヘキシル基、2,4-ジメチルヘキシル基、2,5-ジメチルヘキシル基、3,3-ジメチルヘキシル基、3,4-ジメチルヘキシル基、3,5-ジメチルヘキシル基、4,4-ジメチルヘキシル基、4,5-ジメチルヘキシル基、1-エチル-2-メチルペンチル基、1-エチル-3-メチルペンチル基、1-エチル-4-メチルペンチル基、2-エチル-1-メチルペンチル基、2-エチル-2-メチルペンチル基、2-エチル-3-メチルペンチル基、2-エチル-4-メチルペンチル基、3-エチル-1-メチルペンチル基、3-エチル-2-メチルペンチル基、3-エチル-3-メチルペンチル基、3-エチル-4-メチルペンチル基、1-プロピル-1-メチルブチル基、1-プロピル-2-メチルブチル基、1-プロピル-3-メチルブチル基、1-1-メチルエチル-1-メチルブチル基、1-1-メチルエチル-2-メチルブチル基、1-1-メチルエチル-3-メチルブチル基、1,1-ジエチルブチル基、1,2-ジエチルブチル基等の分枝鎖状アルキル基が挙げられる。中でも有機溶媒への溶解性が高くなる傾向があるため、分枝鎖状アルキル基が好ましく、炭素数3~8の分枝鎖状アルキル基であることがより好ましく、炭素数6~8の分枝鎖状アルキル基であることがさらに好ましく、2-エチルヘキシル基がより好ましい。R1における炭素数6~10の芳香族炭化水素基としては、例えば、フェニル基、ナフチル基、4-メチルフェニル基、2-メチルフェニル基、2,3-ジメチルフェニル基、4-メトキシフェニル基、2,3-ジメトキシフェニル基、4-tert-ブチルフェニル基等が挙げられる。中でも、原料が入手しやすい点で、フェニル基が好ましい。好ましい-L1-X1-R1aとしては、例えば、式f-1~式f-12で表される基等が挙げられる。式f-1~式f-12中、は、ピリドン環上の窒素原子との結合位置を表す。R2は、水素原子、シアノ基、又はカルバモイル基である。中でも、シアノ基が、原料を入手しやすいため、好ましい。R3は、炭素数1~4のアルキル基又はトリフルオロメチル基である。炭素数1~4のアルキル基としては、メチル基、エチル基、n-プロピル基、イソプロピル基、n-ブチル基、sec-ブチル基、tert-ブチル基が挙げられる。R4は、互いに独立に、水素原子、炭素数1~9のアルキル基、炭素数6~10の1価の芳香族炭化水素基、炭素数1~8のアルコキシ基、ヒドロキシ基、シアノ基、カルボキシ基、-SO2NR8R9又は-NR11R12であり、該アルキル基、該アルコキシ基、該芳香族炭化水素基に含まれる-CH2-は、-O-又は-CO-で置き換わっていてもよい。R4は、互いに独立に、水素原子、炭素数1~8のアルキル基、炭素数6~10の1価の芳香族炭化水素基、炭素数1~8のアルコキシ基、炭素数2~8のアルコキシアルキル基、ヒドロキシ基、シアノ基、カルボキシ基、-SO2NR8R9又は-NR11R12であることが好ましく、水素原子、炭素数1~8のアルキル基又は炭素数1~8のアルコキシ基であることがより好ましい。R4がこれらの基であると、本発明の化合物は有機溶媒への溶解性に優れる傾向がある。尚、mが2以上の整数である場合、複数のQ1は互いに同一であるか相異なる。mが1又は2である場合、複数のR4は互いに同一であるか相異なる。mは、1又は2であることが好ましく、1であることがより好ましい。mがこれらの数であると、本発明の化合物は、有機溶媒へ高い溶解性を示す傾向がある。R4における炭素数1~9のアルキル基としては、例えば、上記と同じものが挙げられる。R4における炭素数1~8のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、2-エチルヘキシルオキシ基等が挙げられる。アルキル基に含まれる-CH2-が-O-又は-CO-で置き換わった基としては、炭素数2~8のアルコキシアルキル基、炭素数2~8のアルコキシカルボニル基、炭素数2~9のアルカノイル基及び炭素数3~9のアルコキシアルコキシカルボニル基が挙げられる。アルコキシ基に含まれる-CH2-が-O-又は-CO-で置き換わった基としては、炭素数2~8のアルコキシカルボニルオキシ基、炭素数2~9のアルカノイルオキシ基、及び炭素数2~8のアルコキシアルコキシ基が挙げられる。炭素数2~8のアルコキシアルキル基としては、例えば、メトキシメチル基、メトキシエチル基、メトキシプロピル基、メトキシブチル基、メトキシペンチル基、1-エトキシプロピル基、2-エトキシプロピル基、1-エトキシ-1-メチルエチル基、1-メチル-2-エトキシエチル基、1-1-メチルエトキシプロピル基、2-1-メチルエトキシプロピル基、1-1-メチルエトキシ-1-メチルエチル基、2-1-メチルエトキシ-1-メチルエチル基、3-エトキシプロピル基等が挙げられる。炭素数2~8のアルコキシカルボニル基としては、例えば、メトキシカルボニル基、tert-ブトキシカルボニル基等が挙げられる。炭素数2~9のアルカノイル基としては、例えば、アセチル基、プロピオニル基、イソブチリル基、バレリル基及びイソバレリル基等が挙げられる。炭素数3~9のアルコキシアルコキシカルボニル基としては、例えば、メトキシメトキシカルボニル基、メトキシエトキシカルボニル基、エトキシエトキシカルボニル基、プロポキシエトキシカルボニル基、ブトキシエトキシカルボニル基、ペンチルオキシエトキシカルボニル基等が挙げられる。炭素数2~8のアルコキシカルボニルオキシ基としては、例えば、メトキシカルボニルオキシ基、エトキシカルボニルオキシ基、n-プロポキシカルボニルオキシ基、イソプロポキシカルボニルオキシ基、n-ブトキシカルボニルオキシ基、イソブトキシカルボニルオキシ基、sec-ブトキシカルボニルオキシ基及びn-ペンチルオキシカルボニルオキシ基等が挙げられる。炭素数2~9のアルカノイルオキシ基としては、例えば、アセチルオキシ基、ピバロイルオキシ基等が挙げられる。炭素数2~8のアルコキシアルコキシ基としては、例えば、2-メトキシエチル基、2-エトキシエチル基、3-メトキシプロピル基、3-エトキシプロピル基、4-メトキシブチル基及び4-エトキシブチル基等が挙げられる。炭素数6~10の1価の芳香族炭化水素基としては、例えば、フェニル基、ベンジル基、フェニルエチル基等が挙げられる。前記芳香族炭化水素基に含まれる-CH2-が-O-又は-CO-で置き換わった基としては、例えば、フェノキシ基、ベンジルオキシ基、ベンゾイルオキシ基、フェノキシカルボニルオキシ基等が挙げられる。R11及びR12は、それぞれ独立に、水素原子、炭素数1~8の1価の脂肪族炭化水素基、炭素数2~8のアシル基又はテトラヒドロフルフリル基である。R11及びR12は、互いに結合して窒素原子を含んだ環を形成してもよい。炭素数1~8の1価の脂肪族炭化水素基としては、炭素数1~8のアルキル基及び炭素数2~8のアルケニル基が挙げられる。炭素数1~8のアルキル基としては、上記のものと同じ基が挙げられる。炭素数2~8のアルケニル基としては、例えば、ビニル基、イソプロペニル基、ペンテニル基、ヘキセニル基等が挙げられる。炭素数2~8のアシル基としては、例えば、ホルミル基、アセチル基、プロピオニル基、ブチリル基、バレリル基、ピバロイル基、ベンゾイル基等が挙げられる。R4における-NR11R12としては、例えば、N-メチルアミノ基、N,N-ジメチルアミノ基、N-エチルアミノ基、N,N-ジエチルアミノ基、N-プロピルアミノ基、N,N-ジプロピルアミノ基、N-ブチルアミノ基、N,N-ジブチルアミノ基、N-ペンチルアミノ基、N-アセチルアミノ基等が挙げられる。R11及びR12が互いに結合して窒素原子を含んだ環を形成した-NR11R12としては、例えば、1-ピラゾリル基、ピロリジノ基、ピペリジノ基、モルホリノ基等が挙げられる。R4における-SO2NR8R9としては、無置換のスルファモイル基、N-1置換スルファモイル基及びN,N-2置換スルファモイル基が挙げられる。N-1置換スルファモイル基としては、例えば、N-メチルスルファモイル基、N-エチルスルファモイル基、N-プロピルスルファモイル基、N-イソプロピルスルファモイル基、N-ブチルスルファモイル基、N-イソブチルスルファモイル基、N-sec-ブチルスルファモイル基、N-tert-ブチルスルファモイル基、N-ペンチルスルファモイル基、N-1-エチルプロピルスルファモイル基、N-1,1-ジメチルプロピルスルファモイル基、N-1,2-ジメチルプロピルスルファモイル基、N-2,2-ジメチルプロピルスルファモイル基、N-1-メチルブチルスルファモイル基、N-2-メチルブチルスルファモイル基、N-3-メチルブチルスルファモイル基、N-シクロペンチルスルファモイル基、N-ヘキシルスルファモイル基、N-1,3-ジメチルブチルスルファモイル基、N-3,3-ジメチルブチルスルファモイル基、N-ヘプチルスルファモイル基、N-1-メチルヘキシルスルファモイル基、N-1,4-ジメチルペンチルスルファモイル基、N-オクチルスルファモイル基、N-2-エチルヘキシルスルファモイル基、N-1,5-ジメチルヘキシルスルファモイル基、N-1,1,2,2-テトラメチルブチルスルファモイル基、、N-アリルスルファモイル基等の脂肪族炭化水素基で置換されたN-1置換スルファモイル基;N-2-ヒドロキシエチルスルファモイル基、N-3-ヒドロキシプロピルスルファモイル基、N-2-ヒドロキシプロピルスルファモイル基、N-2,3-ジヒドロキシプロピルスルファモイル基、N-2-ヒドロキシブチルスルファモイル基、N-4-ヒドロキシブチルスルファモイル基、N-1-ヒドロキシメチルエチルスルファモイル基等のヒドロキシ基を有するアルキル基又はシクロアルキル基で置換されたN-1置換スルファモイル基;N-2-メトキシエチルスルファモイル基、N-2-エトキシエチルスルファモイル基、N-1-メトキシプロピルスルファモイル基、N-メトキシプロピルスルファモイル基、N-エトキシプロピルスルファモイル基、N-プロポキシプロピルスルファモイル基、N-イソプロポキシプロピルスルファモイル基、N-ヘキシロキシプロピルスルファモイル基、N-2-エチルヘキシロキシプロピルスルファモイル基、N-3-tert-ブトキシプロピルスルファモイル基、N-4,4-ジメトキシブチルスルファモイル基、N-メトキシヘキシルスルファモイル基等のアルコキシ基を有するアルキル基又はシクロアルキル基で置換されたN-1置換スルファモイル基;N-1-2-エトキシエトキシプロピルスルファモイル基、等のアルコキシアルキル基を有するアルキル基又はシクロアルキル基で置換されたN-1置換スルファモイル基;N-フェニルスルファモイル基、N-1-ナフチルスルファモイル基等のアリール基で置換されたN-1置換スルファモイル基;N-ベンジルスルファモイル基、N-1-フェニルエチルスルファモイル基、N-2-フェニルエチルスルファモイル基、N-3-フェニルプロピルスルファモイル基、N-4-フェニルブチルスルファモイル基、N-2-2-ナフチルエチルスルファモイル基、N-2-4-メチルフェニルエチルスルファモイル基、N-3-フェニル-1-プロピルスルファモイル基、N-3-フェニル-1-メチルプロピルスルファモイル基等のアラルキル基で置換されたN-1置換スルファモイル基;N-3,4,5-トリメトキシベンジルスルファモイル基、N-2-3,4-ジメトキシフェニルエチルスルファモイル基、N-2-2-エトキシフェニルエチルスルファモイル基等の置換基を有するアラルキル基で置換されたN-1置換スルファモイル基;N,N-2置換スルファモイル基としては、例えば、N,N-ジメチルスルファモイル基、N,N-エチルメチルスルファモイル基、N,N-ジエチルスルファモイル基、N,N-プロピルメチルスルファモイル基、N,N-イソプロピルメチルスルファモイル基、N,N-tert-ブチルメチルスルファモイル基、N,N-ブチルエチルスルファモイル基、N,N-ビス1-メチルプロピルスルファモイル基、N,N-ヘプチルメチルスルファモイル基等のアルキル基で置換されたN,N-置換スルファモイル基;N,N-ビス2-ヒドロキシエチルスルファモイル基、N,N-ビス2-メトキシエチルスルファモイル基、N,N-ビス2-エトキシエチルスルファモイル基等の置換アルキル基で置換されたN,N-2置換スルファモイル基等が挙げられる。-SO2NR8R9に含まれるR8及びR9としては、炭素数6~8の分枝鎖状アルキル基、アリル基、フェニル基、炭素数8から10のアラルキル基、炭素数2~8のヒドロキシ基含有アルキル及びアリール基又は炭素数2~8のアルコキシ基含有アルキル基又はアリール基が好ましく、2-エチルヘキシル基であることがより好ましい。化合物0としては、例えば、化合物I-1~化合物I-44等が挙げられる。Y1は、-L1-X1-R1を表す。表1中、Y1欄は、上記に例示した基の式の番号を記す。中でも、有機溶媒への溶解性が高いため、化合物I-1が好ましい。化合物Iを製造する方法について説明する。アゾ化合物は、特公平7-88633号公報記載の方法、ジアゾニウム塩とピリドン化合物とをジアゾカップリングすることにより製造できる。式a2で表されるジアゾニウム塩は、例えば、式a1で表されるアミンを、亜硝酸、亜硝酸塩又は亜硝酸エステルによりジアゾ化することによって得ることができる。[式a1及び式a2中、R4、Q1及びmは、上記と同じ意味を表す。A1は、無機アニオン又は有機アニオンを表す。]前記無機アニオンとしては、例えば、フッ化物イオン、塩化物イオン、臭化物イオン、ヨウ化物イオン、過塩素酸イオン、次亜塩素酸イオン等が挙げられる。前記有機アニオンとしては、例えば、CH3-COO-、C6H5-COO-などが挙げられる。好ましくは塩化物イオン、臭化物イオン、CH3-COO-である。X1が-O-CO-である化合物IはL1との結合手を表す。、すなわち式I-aで表される化合物以下化合物I-aということがあるの製造方法について説明する。[式I-a中、R1~R4、Q1、m及びL1は、上記と同じ意味を表す。]式a2で表されるジアゾニウム塩と、式b1で表される化合物とを、水性溶媒中でジアゾカップリングすることにより、式II-aで表される化合物以下化合物II-aという場合があるを製造することができる。反応温度は、-5°C~60°Cが好ましく、0°C~30°Cがより好ましい。反応時間は、1時間~12時間が好ましく、1時間~4時間がより好ましい。前記水性溶媒としては、例えば、N-メチルピロリドン等が挙げられる。[式b1及び式II-a中、R2~R4、Q1、m及びL1は、上記と同じ意味を表す。]次いで、化合物II-aと式b2で表される化合物以下化合物b2という場合があるとを、有機溶媒の存在下で反応させることで、化合物I-aを得ることができる。反応温度は、30°C~180°Cが好ましく、50°C~120°Cがより好ましい。反応時間は、1時間~12時間が好ましく、1時間~4時間がより好ましい。[式b2中、R1は上記と同じ意味を表す。Z1は塩素原子又は臭素原子を表す。]前記有機溶媒としては、トルエン、キシレン等の炭化水素系溶媒、クロロベンゼン、ジクロロベンゼン、クロロホルム等のハロゲン化炭化水素系溶媒、メタノール、エタノール、ブタノール等のアルコール系溶媒、ニトロベンゼンなどのニトロ炭化水素系溶媒、メチルイソブチルケトン等のケトン系溶媒、1-メチル-2-ピロリドン等のアミド系溶媒が挙げられる。化合物b2の使用量は、化合物II-a1モルに対して、好ましくは1モル以上8モル以下であり、より好ましくは1モル以上4モル以下である。次に、X1が-CO-O-である化合物IはL1との結合手を表す。、すなわち式I-bで表される化合物以下化合物I-bという場合があるの製造方法について説明する。[式I-b中、R1~R4、Q1、m及びL1は、上記と同じ意味を表す。]前記と同様にして、式a2で表されるジアゾニウム塩と式b3で表される化合物とを、水性溶媒中でジアゾカップリングすることにより、式II-bで表される化合物以下化合物II-bという場合があるを製造できる。反応温度は、-5°C~60°Cが好ましく、0°C~30°Cがより好ましい。反応時間は、1時間~12時間が好ましく、1時間~4時間がより好ましい。前記水性溶媒としては、前記で挙げたものと同じ溶媒が挙げられる。[式b3及び式II-b中、R2~R4、Q1、m及びL1は、上記と同じ意味を表す。]次いで、化合物II-bと式b4で表される化合物以下化合物b4という場合があるとを、有機溶媒の存在下、反応させることにより、化合物I-bを得ることができる。反応温度は、30°C~180°Cが好ましく、50°C~120°Cがより好ましい。反応時間は、1時間~12時間が好ましく、1時間~4時間がより好ましい。R1-OHb4[式b4中、R1は、式Iにおけるものと同じ意味を表す。]ここで用いられる有機溶媒としては、化合物II-aと化合物b2との反応で用いられるものと同じ溶媒が挙げられる。化合物b4の使用量は、化合物II-b1モルに対して、好ましくは1モル以上8モル以下であり、より好ましくは1モル以上4モル以下である。反応の際、反応をスムーズに進行させるために、酸性触媒を加えるとさらに好ましい。酸性触媒としては、硫酸、塩酸などの鉱酸などが挙げられる。これらの触媒の使用量は任意であるが、化合物b41モルに対して、好ましくは0.01モル以上4モル以下、さらに好ましくは、0.8~2モルである。反応混合物から目的化合物である化合物Iすなわち、化合物I-a又は化合物I-bを取得する方法は特に限定されず、公知の種々の手法が採用できる。例えば、反応混合物を酸例えば、酢酸等及び水と共に混合し、析出した結晶を濾取することが好ましい。前記酸は、予め酸の水溶液を調製してから、反応混合物を前記水溶液に添加することが好ましい。反応混合物を添加するときの温度は、好ましくは10°C以上50°C以下、より好ましくは20°C以上50°C以下、さらに好ましくは20°C以上30°C以下である。また反応混合物を酸の水溶液に添加後は、さらに上記の温度で0.5~2時間程度攪拌することが好ましい。濾取した結晶は、水などで洗浄し、次いで乾燥することが好ましい。また必要に応じて、再結晶などの公知の手法によってさらに精製してもよい。かくして得られた本発明の化合物である化合物は、染料として有用である。また、本発明の化合物は、有機溶媒への溶解性が高いことから、特に、液晶表示装置などの表示装置のカラーフィルターに用いられる染料として有用である。本発明の染料は、本発明の化合物を有効成分とする染料である。本発明の着色樹脂組成物は、着色剤以下着色剤Aという場合があるとして本発明の染料を含み、さらに樹脂B及び溶剤Eを含む。本発明の着色樹脂組成物は、さらに重合性化合物C及び重合開始剤Dを含むことが好ましい。着色剤Aは、本発明の染料のほかに、さらに顔料及び/又は本発明の染料とは異なる染料を含んでいてもよい。本発明の染料とは異なる染料としては、カラーインデックスColourIndexTheSocietyofDyersandColourists出版で、ソルベントSolvent、アシッドAcid、ベーシックBasic、リアクティブreactive、ダイレクトDirect、ディスパースDisperse、又はバットVatに分類されている染料等が挙げられる。より具体的には、以下のようなカラーインデックスC.I.番号の染料が挙げられるが、これらに限定されるわけではない。C.I.ソルベントイエロー25,79,81,82、83,89;C.I.アシッドイエロー7,23,25,42,65,76;C.I.リアクティブイエロー2,76,116;C.I.ダイレクトイエロー4,28,44,86,132;C.I.ディスパースイエロー54,76;C.I.ソルベントオレンジ41,54,56,99;C.I.アシッドオレンジ56,74,95,108,149,162;C.I.リアクティブオレンジ16;C.I.ダイレクトオレンジ26;C.I.ソルベントレッド24,49,90,91,118,119,122,124,125,127,130,132,160,218;C.I.アシッドレッド73,91,92,97,138,151,211,274,289;C.I.アシッドバイオレット102;C.I.ソルベントグリーン1,5;C.I.アシッドグリーン3,5,9,25,28;C.I.ベーシックグリーン1;C.I.バットグリーン1等。顔料としては、顔料分散レジストに通常用いられる有機顔料又は無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモン等の金属の酸化物又は複合金属酸化物が挙げられる。また有機顔料及び無機顔料として具体的には、カラーインデックスColourIndexTheSocietyofDyersandColourists出版で、ピグメントPigmentに分類されている化合物が挙げられる。より具体的には、以下のようなカラーインデックスC.I.番号の顔料が挙げられるが、これらに限定されるわけではない。C.I.ピグメントイエロー20、24、31、53、83、86、93、94、109、110、117、125、137、138、139、147、148、150、153、154、166、173及び180;C.I.ピグメントオレンジ13、31、36、38、40、42、43、51、55、59、61、64、65及び71;C.I.ピグメントレッド9、97、105、122、123、144、149、166、168、176、177、180、192、215、216、224、242、254、255及び、264;C.I.ピグメントバイオレット14、19、23、29、32、33、36、37及び38;C.I.ピグメントグリーン7、10、15、25、36、47及び58等。着色剤Aの含有量は、着色樹脂組成物中の固形分に対して、好ましくは5~60質量である。ここで、固形分とは、着色樹脂組成物中の、溶剤を除く成分の合計をいう。着色剤A中に含まれる本発明の染料の含有量は、好ましくは3~100質量である。本発明の染料とは異なる染料、及び顔料は、それぞれ単独でも2種以上を組み合わせて本発明の染料と共に用いてもよい。樹脂Bとしては、特に限定されるものではなく、どのような樹脂を用いてもよい。樹脂Bは、アルカリ可溶性樹脂であることが好ましく、メタアクリル酸から導かれる構造単位を含む樹脂であることがより好ましい。ここで、メタアクリル酸は、アクリル酸及び/又はメタクリル酸を表す。樹脂Bとしては、具体的には、メタクリル酸/ベンジルメタクリレート共重合体、メタクリル酸/ベンジルメタクリレート/スチレン共重合体、メタクリル酸/ベンジルメタクリレート/イソボルニルメタクリレート共重合体、メタクリル酸/スチレン/ベンジルメタクリレート/N-フェニルマレイミド共重合体、メタクリル酸/スチレン/グリシジルメタクリレート共重合体等が挙げられる。樹脂Bのポリスチレン換算重量平均分子量は、5,000~35,000が好ましく、より好ましくは6,000~30,000である。樹脂Bの酸価は、50~150が好ましく、より好ましくは60~135である。樹脂Bの含有量は、着色樹脂組成物の固形分に対して、好ましくは7~65質量であり、より好ましくは13~60質量である。重合性化合物Cは、重合開始剤Dから発生した活性ラジカル、酸等によって重合しうる化合物であれば、特に限定されるものではない。例えば、重合性の炭素-炭素不飽和結合を有する化合物等が挙げられる。前記の重合性化合物Cとしては、重合性基を3個以上有する光重合性化合物であることが好ましい。重合性基を3以上有する光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。前記の光重合性化合物Cは、単独でも2種以上を組み合わせて用いてもよい。重合性化合物Cの含有量は、着色樹脂組成物の固形分に対して、5~65質量であることが好ましく、より好ましくは10~60質量である。前記の重合開始剤Dとしては、活性ラジカル発生剤、酸発生剤等が挙げられる。活性ラジカル発生剤は熱又は光の作用によって活性ラジカルを発生する。前記の活性ラジカル発生剤としては、アルキルフェノン化合物、チオキサントン化合物、トリアジン化合物、オキシム化合物等が挙げられる。前記のアルキルフェノン化合物としては、例えば、2-メチル-2-モルホリノ-1-4-メチルスルファニルフェニルプロパン-1-オン、2-ヒドロキシ-2-メチル-1-フェニルプロパン-1-オン、ベンジルジメチルケタール、2-ヒドロキシ-2-メチル-1-4-2-ヒドロキシエトキシフェニルプロパン-1-オン、1-ヒドロキシシクロヘキシルフェニルケトン等が挙げられる。前記のチオキサントン化合物としては、例えば、2-イソプロピルチオキサントン、4-イソプロピルチオキサントン、2,4-ジエチルチオキサントン、2,4-ジクロロチオキサントン、1-クロロ-4-プロポキシチオキサントン等が挙げられる。前記のトリアジン化合物としては、例えば、2,4-ビストリクロロメチル-6-4-メトキシフェニル-1,3,5-トリアジン、2,4-ビストリクロロメチル-6-4-メトキシナフチル-1,3,5-トリアジン、2,4-ビストリクロロメチル-6-4-メトキシスチリル-1,3,5-トリアジン、2,4-ビストリクロロメチル-6-2-5-メチルフラン-2-イルエテニル-1,3,5-トリアジン、2,4-ビストリクロロメチル-6-2-フラン-2-イルエテニル-1,3,5-トリアジン、2,4-ビストリクロロメチル-6-2-4-ジエチルアミノ-2-メチルフェニルエテニル-1,3,5-トリアジン、2,4-ビストリクロロメチル-6-2-3,4-ジメトキシフェニルエテニル-1,3,5-トリアジン等が挙げられる。前記のオキシム化合物としては、例えば、O-アシルオキシム系化合物が挙げられ、その具体例としては、N-ベンゾイルオキシ-1-4-フェニルスルファニルフェニルブタン-1-オン-2-イミン、N-ベンゾイルオキシ-1-4-フェニルスルファニルフェニルオクタン-1-オン-2-イミン、N-アセトキシ-1-[9-エチル-6-2-メチルベンゾイル-9H-カルバゾール-3-イル]エタン-1-イミン、N-アセトキシ-1-[9-エチル-6-{2-メチル-4-3,3-ジメチル-2,4-ジオキサシクロペンタニルメチルオキシベンゾイル}-9H-カルバゾール-3-イル]エタン-1-イミン等が挙げられる。また、活性ラジカル発生剤としては、例えば、2,4,6-トリメチルベンゾイルジフェニルホスフィンオキサイド、2,2’-ビスo-クロロフェニル-4,4’,5,5’-テトラフェニル-1,2’-ビイミダゾール、10-ブチル-2-クロロアクリドン、2-エチルアントラキノン、ベンジル、9,10-フェナンスレンキノン、カンファーキノン、フェニルグリオキシル酸メチル、チタノセン化合物等を用いてもよい。前記の酸発生剤としては、例えば、4-ヒドロキシフェニルジメチルスルホニウムp-トルエンスルホナート、4-ヒドロキシフェニルジメチルスルホニウムヘキサフルオロアンチモネート、4-アセトキシフェニルジメチルスルホニウムp-トルエンスルホナート、4-アセトキシフェニルメチルベンジルスルホニウムヘキサフルオロアンチモネート、トリフェニルスルホニウムp-トルエンスルホナート、トリフェニルスルホニウムヘキサフルオロアンチモネート、ジフェニルヨードニウムp-トルエンスルホナート、ジフェニルヨードニウムヘキサフルオロアンチモネート等のオニウム塩類や、ニトロベンジルトシレート類、ベンゾイントシレート類等を挙げることができる。前記の重合開始剤Dは、単独でも2種以上を組み合わせて用いてもよい。重合開始剤Dの含有量は、樹脂B及び重合性化合物Cの合計量100質量部に対して、好ましくは0.1~30質量部であり、より好ましくは1~20質量部である。重合開始剤の含有量が、前記の範囲にあると、高感度化して露光時間が短縮され生産性が向上することから好ましい。溶剤Eとしては、例えば、エーテル類、芳香族炭化水素類、ケトン類、アルコール類、エステル類、アミド類等が挙げられる。前記のエーテル類としては、例えば、テトラヒドロフラン、テトラヒドロピラン、1,4-ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート等が挙げられる。前記の芳香族炭化水素類としては、例えば、ベンゼン、トルエン、キシレン、メシチレン等が挙げられる。前記のケトン類としては、例えば、アセトン、2-ブタノン、2-ヘプタノン、3-ヘプタノン、4-ヘプタノン、4-メチル-2-ペンタノン、4-ヒドロキシ-4-メチル-2-ペンタノン、シクロペンタノン、シクロヘキサノン等が挙げられる。前記のアルコール類としては、例えば、メタノール、エタノール、プロパノール、ブタノール、ヘキサノール、シクロヘキサノール、エチレングリコール、グリセリン等が挙げられる。前記のエステル類としては、例えば、酢酸エチル、酢酸n-ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、乳酸ブチル、メトキシ酢酸メチル、メトキシ酢酸エチル、メトキシ酢酸ブチル、エトキシ酢酸メチル、エトキシ酢酸エチル、3-メトキシプロピオン酸メチル、3-メトキシプロピオン酸エチル、3-エトキシプロピオン酸メチル、3-エトキシプロピオン酸エチル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-メトキシ-2-メチルプロピオン酸メチル、2-エトキシ-2-メチルプロピオン酸エチル、ピルビン酸メチル、ピルビン酸エチル、ピルビン酸プロピル、アセト酢酸メチル、アセト酢酸エチル、3-メトキシブチルアセテート、3-メチル-3-メトキシブチルアセテート、γ-ブチロラクトン等が挙げられる。前記のアミド類としては、例えば、N,N-ジメチルホルムアミド、N,N-ジメチルアセトアミド、N-メチルピロリドン等が挙げられる。これらの溶剤は、単独でも2種類以上を組み合わせて用いてもよい。着色樹脂組成物における溶剤Eの含有量は、着色樹脂組成物に対して、好ましくは70~95質量であり、より好ましくは75~90質量である。本発明の着色樹脂組成物は、必要に応じて、界面活性剤、充填剤、他の高分子化合物、密着促進剤、酸化防止剤、紫外線吸収剤、光安定剤、連鎖移動剤等の種々の添加剤を含んでもよい。本発明の化合物は、染料として有用である。モル吸光係数が高く、かつ有機溶媒への溶解性を示すことから、特に、液晶表示装置等の表示装置のカラーフィルタに用いられる染料として有用である。また、本発明の化合物を含む着色組成物は、カラーフィルタをその構成部品の一部として備える表示装置例えば、公知の液晶表示装置、有機EL装置等、固体撮像素子等の種々の着色画像に関連する機器に、公知の態様で利用することができる。次に実施例を挙げて、本発明をさらに具体的に説明する。実施例及び比較例中、含有量ないし使用量を表す及び部は、特記ない限り、質量基準である。以下の実施例において、化合物の構造はNMRJMM-ECA-500;日本電子株製で確認した。実施例12-アミノ-5-クロロ安息香酸東京化成工業株製17.2部に水80部を加えた後、水酸化ナトリウム0.4部を加え、溶解させた。氷冷下、35亜硝酸ナトリウム水溶液19.7部を加え、ついで35塩酸26.2部を少しずつ加えて溶解させ2時間撹拌し、ジアゾニウム塩を含む懸濁液を得た。一方、アセト酢酸エチルエステル東京化成工業株製26.0部、シアノ酢酸メチル東京化成製20.8部及び2-アミノエタノール和光純薬工業株製24.4部を混合し、95°Cで24時間攪拌した。上記の反応液を室温まで冷却後、水304部、35塩酸35部の混合液中に添加し室温で1時間攪拌した。析出した結晶を吸引ろかの残渣として取得後乾燥し、式c-1で表される20.4部を得た。ついで、式c-1で表される化合物20.4部を水100部に懸濁させ、水酸化ナトリウムを用いて、pHを9.0に調整した。ここに、前記ジアゾニウム塩を含む懸濁液を15分かけてポンプで滴下した。滴下終了後、さらに30分間撹拌することで黄色の懸濁液を得た。1時間攪拌した。濾過して得た黄色固体を減圧下60°Cで乾燥し、式d-1で表される化合物を37.0部得た。次に式d-1で表される化合物37.6部に、式e1で表される酸クロライド和光純薬工業株製27.28部を加え、N-メチルピロリドン中、70°Cで、3時間攪拌した。反応終了後、水にチャージし、式I-1で表される化合物を40.3部得た。得られた化合物は黄色を呈し、エチルラクテート溶媒中で極大吸収波長λmaxを測定したところ、432nmを示した。また、1HNMRにて構造を確認した。1HNMR500MHz、δ値ppm、TMS基準、DMSO-d6:25025835341442576818828155比較例1実施例1において、2-アミノ-5-クロロ安息香酸の代わりに2-アミノテレフタル酸を用い、前記式c-1で表される化合物の代わりに式c-3で表される化合物を用い、実施例1の化合物d-1と同様に合成し、式d-2で表される化合物を得た。溶解性の評価実施例1及び比較例1で得られた化合物のプロピレングリコールモノメチルエーテル以下、PGMEと略す、エチルラクテート以下、ELと略す、N-メチルピロリドン以下、NMPと略すへの溶解度を、以下のようにして求めた。50mLサンプル管中、下記の割合で化合物と上記溶媒とを混合し、その後、サンプル管を密栓し、30°Cで3分間超音波振動機にて振動させた。ついで室温で30分間放置後、吸引濾過し、その残渣を目視で観察した。不溶物が確認できなかった場合、溶解性は良好であると判断して表2に○と記し、不溶物が確認できた場合は、溶解性は不良であると判断して表2に×と記した。結果を、表1に示す。0.3化合物0.03g、溶媒10g0.5化合物0.01g、溶媒2g1化合物0.01g、溶媒1g実施例2着色組成物の調製A着色剤:化合物I-1:実施例1で合成した化合物20部B-1樹脂:メタクリル酸/ベンジルメタクリレート共重合体モル比;30/70;重量平均分子量10700、酸価70mgKOH/g70部C-1重合性化合物:ジペンタエリスリトールヘキサアクリレート日本化薬社製30部D-1光重合開始剤:ベンジルジメチルケタールイルガキュア651;BASFジャパン社製15部E-1溶剤:プロピレングリコールモノメチルエーテル680部を混合して着色組成物を得る。カラーフィルタの作製ガラス上に、上記で得た着色樹脂組成物をスピンコート法で塗布し、揮発成分を揮発させる。冷却後、パターンを有する石英ガラス製フォトマスク及び露光機を用いて光照射する。光照射後に、水酸化カリウム水溶液で現像し、オーブンで200°Cに加熱してカラーフィルタを得る。表2の結果から、本発明の化合物は有機溶媒に対して高い溶解度を示すことがわかる。また、当該化合物を含む着色組成物は、異物の発生が少なく、高品質なカラーフィルタを作製することが可能である。"